(57)【要約】【課題】本発明の目的は、酸化された導体上における感光性樹脂組成物の塗膜の厚みが１０μｍ程度以下でも、導体上における感光性に優れ、導体上において優れた塗膜硬度を有する硬化物を得ることができる感光性樹脂組成物を提供することにある。【解決手段】（Ａ）カルボキシル基含有感光性樹脂と、（Ｂ−１）オキシムエステル系光重合開始剤と、（Ｃ）アミノ基を有する（メタ）アクリル系ポリマーと、（Ｄ）反応性希釈剤と、（Ｅ）エポキシ化合物と、を含有することを特徴とする感光性樹脂組成物。【選択図】なし【特許請求の範囲】
【請求項１】
（Ａ）カルボキシル基含有感光性樹脂と、（Ｂ−１）オキシムエステル系光重合開始剤と、（Ｃ）アミノ基を有する（メタ）アクリル系ポリマーと、（Ｄ）反応性希釈剤と、（Ｅ）エポキシ化合物と、を含有することを特徴とする感光性樹脂組成物。
【請求項２】
前記（Ｃ）アミノ基を有する（メタ）アクリル系ポリマーのアミン価が、２０〜１００ｍｇＫＯＨ／ｇであることを特徴とする請求項１に記載の感光性樹脂組成物。
【請求項３】
前記（Ｃ）アミノ基を有する（メタ）アクリル系ポリマーの質量平均分子量が、５００〜５０００であることを特徴とする請求項１または２に記載の感光性樹脂組成物。
【請求項４】
前記（Ｃ）アミノ基を有する（メタ）アクリル系ポリマーが、さらに水酸基を有することを特徴とする請求項１乃至３のいずれか１項に記載の感光性樹脂組成物。
【請求項５】
前記（Ｃ）アミノ基を有する（メタ）アクリル系ポリマーを、前記（Ａ）カルボキシル基含有感光性樹脂１００質量部に対して、０．０５〜２．０質量部含有することを特徴とする請求項１乃至４のいずれか１項に記載の感光性樹脂組成物。
【請求項６】
さらに、（Ｂ−２）α−アミノアルキルフェノン系光重合開始剤を含有することを特徴とする請求項１乃至５のいずれか１項に記載の感光性樹脂組成物。
【請求項７】
前記（Ｂ−２）α−アミノアルキルフェノン系光重合開始剤／前記（Ｂ−１）オキシムエステル系光重合開始剤の質量比が、１．０〜１０であることを特徴とする請求項６に記載の感光性樹脂組成物。
【請求項８】
請求項１乃至７のいずれか１項に記載の感光性樹脂組成物をフィルムに塗布した塗膜を有することを特徴とするドライフィルム。
【請求項９】
請求項１乃至７のいずれか１項に記載の感光性樹脂組成物の硬化膜を有することを特徴とするプリント配線板。
【発明の詳細な説明】
【技術分野】
【０００１】
本発明は、被覆材料、例えば、リジッド基板やフレキシブル基板に形成された導体回路パターンを有するプリント配線板の該導体回路パターンを被覆するための絶縁被覆材料に適した感光性樹脂組成物、感光性樹脂組成物をフィルムに塗布した塗膜を有するドライフィルム及び感光性樹脂組成物を硬化させた硬化物を被覆したプリント配線板に関するものである。
【背景技術】
【０００２】
基板上には導体（例えば、銅箔）の導体回路パターンが形成され、該回路パターンのはんだ付けランドに電子部品をはんだ付けにより搭載し、そのはんだ付けランドを除く回路部分は保護膜としての絶縁被膜で被覆される。前記絶縁被膜として、カルボキシル基含有感光性樹脂と光重合開始剤とを含有する感光性樹脂組成物の硬化膜が使用される。光重合開始剤としては、感度を向上させるためにオキシムエステル系光重合開始剤が用いられることがある。
【０００３】
上記感光性樹脂組成物として、例えば、カルボキシル基含有樹脂、オキシムエステル系光重合開始剤、ブロックイソシアネート化合物、及びマレイミド化合物を含む光硬化性樹脂組成物が提案されている（特許文献１）。
【０００４】
一方で、基板上に形成された導体の厚みは一定ではない場合がある。そのような基板上に、特許文献１等の感光性樹脂組成物をスクリーン印刷等で塗布したり、感光性樹脂組成物をフィルムに塗布した塗膜を有するドライフィルムをラミネートすると、基板上に形成された導体の厚みの違いや密度によって、導体上における感光性樹脂組成物の塗膜の厚みが変動する。導体の高さが相対的に高い部位では、感光性樹脂組成物の塗膜の厚みが薄くなりやすく、例えば、塗膜の厚みが１０μｍ程度まで薄くなることがある。
【０００５】
また、導体は、酸で表面処理されたり、熱負荷をかけられることによって、酸化されることがあり、例えば、導体が銅箔の場合、その表面部が酸化銅となる場合がある。オキシムエステル系光重合開始剤を使用した感光性樹脂組成物が、酸化銅上において１０μｍ程度まで薄く塗工されると、一般的な塗膜の厚さである１５〜３０μｍ程度の場合と比較して、導体上における感光性が低下して、光硬化性が低下する場合があるという問題があった。結果、現像時に、感光性樹脂組成物の塗膜が導体から剥がれて塗膜が形成されなかったり、十分な塗膜硬度が得られない場合があるという問題があった。
【先行技術文献】
【特許文献】
【０００６】
【特許文献１】特開２０１５―１１１２９２号公報
【発明の概要】
【発明が解決しようとする課題】
【０００７】
上記事情に鑑み、本発明の目的は、酸化された導体上における感光性樹脂組成物の塗膜の厚みが１０μｍ程度以下でも、導体上における感光性に優れ、導体上において優れた塗膜硬度を有する硬化物を得ることができる感光性樹脂組成物を提供することにある。
【課題を解決するための手段】
【０００８】
本発明の態様は、（Ａ）カルボキシル基含有感光性樹脂と、（Ｂ−１）オキシムエステル系光重合開始剤と、（Ｃ）アミノ基を有する（メタ）アクリル系ポリマーと、（Ｄ）反応性希釈剤と、（Ｅ）エポキシ化合物と、を含有することを特徴とする感光性樹脂組成物である。
【０００９】
本発明の態様は、前記（Ｃ）アミノ基を有する（メタ）アクリル系ポリマーのアミン価が、２０〜１００ｍｇＫＯＨ／ｇであることを特徴とする感光性樹脂組成物である。
【００１０】
本発明の態様は、前記（Ｃ）アミノ基を有する（メタ）アクリル系ポリマーの質量平均分子量が、５００〜５０００であることを特徴とする感光性樹脂組成物である。
【００１１】
本発明の態様は、前記（Ｃ）アミノ基を有する（メタ）アクリル系ポリマーが、さらに水酸基を有することを特徴とする感光性樹脂組成物である。
【００１２】
本発明の態様は、前記（Ｃ）アミノ基を有する（メタ）アクリル系ポリマーを、前記（Ａ）カルボキシル基含有感光性樹脂１００質量部に対して、０．０５〜２．０質量部含有することを特徴とする感光性樹脂組成物である。
【００１３】
本発明の態様は、さらに、（Ｂ−２）α−アミノアルキルフェノン系光重合開始剤を含有することを特徴とする感光性樹脂組成物である。
【００１４】
本発明の態様は、前記（Ｂ−２）α−アミノアルキルフェノン系光重合開始剤／前記（Ｂ−１）オキシムエステル系光重合開始剤の質量比が、１．０〜１０であることを特徴とする感光性樹脂組成物である。
【００１５】
本発明の態様は、上記感光性樹脂組成物をフィルムに塗布した塗膜を有することを特徴とするドライフィルムである。
【００１６】
本発明の態様は、上記感光性樹脂組成物の硬化膜を有することを特徴とするプリント配線板である。
【発明の効果】
【００１７】
本発明の態様によれば、（Ｃ）アミノ基を有する（メタ）アクリル系ポリマーを含むことにより、オキシムエステル系光重合開始剤を使用し、酸化された導体上における感光性樹脂組成物の塗膜の厚みが１０μｍ程度以下でも、酸化された導体上における感光性に優れ、酸化された導体上において優れた塗膜硬度を有する硬化物を得ることができる。
【００１８】
本発明の態様によれば、（Ｃ）アミノ基を有する（メタ）アクリル系ポリマーのアミン価が、２０〜１００ｍｇＫＯＨ／ｇであることにより、塗膜の厚みが１０μｍ程度以下でも、酸化された導体上における感光性と塗膜硬度を確実に向上させることができる。
【００１９】
本発明の態様によれば、（Ｃ）アミノ基を有する（メタ）アクリル系ポリマーが、さらに水酸基を有することにより、塗膜の厚みが１０μｍ程度以下でも、酸化された導体上における感光性と塗膜硬度を確実に向上させることができる。
【００２０】
本発明の態様によれば、さらに、（Ｂ−２）α−アミノアルキルフェノン系光重合開始剤を含有することにより、塗膜の厚みが１０μｍ程度以下でも、酸化された導体上における感光性をさらに向上させることができる。
【発明を実施するための形態】
【００２１】
次に、本発明の感光性樹脂組成物について、以下に説明する。本発明の感光性樹脂組成物は、（Ａ）カルボキシル基含有感光性樹脂と、（Ｂ−１）オキシムエステル系光重合開始剤と、（Ｃ）アミノ基を有する（メタ）アクリル系ポリマーと、（Ｄ）反応性希釈剤と、（Ｅ）エポキシ化合物と、を含有する。
【００２２】
（Ａ）カルボキシル基含有感光性樹脂
カルボキシル基含有感光性樹脂は、特に限定されず、例えば、感光性の不飽和二重結合を１個以上有する樹脂が挙げられる。カルボキシル基含有感光性樹脂として、例えば、１分子中にエポキシ基を２個以上有する多官能エポキシ樹脂のエポキシ基の少なくとも一部に、アクリル酸やメタクリル酸（以下、「（メタ）アクリル酸」ということがある。）等のラジカル重合性不飽和モノカルボン酸を反応させて、エポキシ（メタ）アクリレート等のラジカル重合性不飽和モノカルボン酸化エポキシ樹脂を得て、生成した水酸基に多塩基酸又はその無水物を反応させて得られる、多塩基酸変性エポキシ（メタ）アクリレート等の多塩基酸変性ラジカル重合性不飽和モノカルボン酸化エポキシ樹脂を挙げることができる。
【００２３】
前記多官能性エポキシ樹脂は、２官能以上のエポキシ樹脂であればいずれでも使用可能である。多官能性エポキシ樹脂のエポキシ当量は、特に限定されないが、その上限値は、３０００ｇ／ｅｑが好ましく、２０００ｇ／ｅｑがより好ましく、１０００ｇ／ｅｑがさらに好ましく、５００ｇ／ｅｑが特に好ましい。一方で、その下限値は、１００ｇ／ｅｑが好ましく、２００ｇ／ｅｑが特に好ましい。
【００２４】
多官能性エポキシ樹脂には、例えば、ビフェニルアラルキル型エポキシ樹脂、フェニルアラルキル型エポキシ樹脂、ビフェニル型エポキシ樹脂、ナフタレン型エポキシ樹脂、ジシクロペンタジエン型エポキシ樹脂、シリコーン変性エポキシ樹脂等のゴム変性エポキシ樹脂、ε−カプロラクトン変性エポキシ樹脂、ビスフェノールＡ型、ビスフェノールＦ型、ビスフェノールＡＤ型等のフェノールノボラック型エポキシ樹脂、о−クレゾールノボラック型等のクレゾールノボラック型エポキシ樹脂、ビスフェノールＡノボラック型エポキシ樹脂、環状脂肪族多官能エポキシ樹脂、グリシジルエステル型多官能エポキシ樹脂、グリシジルアミン型多官能エポキシ樹脂、複素環式多官能エポキシ樹脂、ビスフェノール変性ノボラック型エポキシ樹脂、多官能変性ノボラック型エポキシ樹脂、フェノール類とフェノール性水酸基を有する芳香族アルデヒドとの縮合物型エポキシ樹脂等を挙げることができる。また、これらの樹脂にＢｒ、Ｃｌ等のハロゲン原子を導入したものを使用してもよい。これらのエポキシ樹脂は単独で使用してもよく、また２種以上を混合して使用してもよい。
【００２５】
ラジカル重合性不飽和モノカルボン酸は、特に限定されず、例えば、アクリル酸、メタクリル酸、クロトン酸、桂皮酸などを挙げることができ、アクリル酸、メタクリル酸が好ましい。これらのラジカル重合性不飽和モノカルボン酸は単独で使用してもよく、また２種以上を混合して使用してもよい。
【００２６】
エポキシ樹脂とラジカル重合性不飽和モノカルボン酸との反応方法は、特に限定されず、例えば、エポキシ樹脂とラジカル重合性不飽和モノカルボン酸とを適当な希釈剤中で加熱することにより反応させることができる。
【００２７】
多塩基酸又は多塩基酸無水物は、前記エポキシ樹脂とラジカル重合性不飽和モノカルボン酸との反応により生成した水酸基に反応し、感光性樹脂に遊離のカルボキシル基を導入するためのものである。感光性樹脂に遊離のカルボキシル基が導入されることで、アルカリ現像性が付与される。多塩基酸又はその無水物は特に限定されず、飽和、不飽和のいずれも使用可能である。多塩基酸には、例えば、コハク酸、マレイン酸、アジピン酸、クエン酸、フタル酸、テトラヒドロフタル酸、３−メチルテトラヒドロフタル酸、４−メチルテトラヒドロフタル酸、３−エチルテトラヒドロフタル酸、４−エチルテトラヒドロフタル酸、ヘキサヒドロフタル酸、３−メチルヘキサヒドロフタル酸、４−メチルヘキサヒドロフタル酸、３−エチルヘキサヒドロフタル酸、４−エチルヘキサヒドロフタル酸、メチルテトラヒドロフタル酸、メチルヘキサヒドロフタル酸、エンドメチレンテトラヒドロフタル酸、メチルエンドメチレンテトラヒドロフタル酸、トリメリット酸、ピロメリット酸及びジグリコール酸等が挙げられ、多塩基酸無水物としてはこれらの無水物が挙げられる。これらの化合物は単独で使用してもよく、２種以上を混合して使用してもよい。
【００２８】
本発明においては、上記した多塩基酸変性ラジカル重合性不飽和モノカルボン酸化エポキシ樹脂もカルボキシル基含有感光性樹脂として使用できるが、必要に応じて、上記多塩基酸変性ラジカル重合性不飽和モノカルボン酸化エポキシ樹脂のカルボキシル基に、１つ以上のラジカル重合性不飽和基とエポキシ基とを有するグリシジル化合物を反応させることにより、ラジカル重合性不飽和基を更に導入し、感光性をより向上させたカルボキシル基含有感光性樹脂としてもよい。
【００２９】
この感光性をより向上させたカルボキシル基含有感光性樹脂は、前記グリシジル化合物の反応によって、ラジカル重合性不飽和基が、多塩基酸変性ラジカル重合性不飽和モノカルボン酸化エポキシ樹脂骨格の側鎖に結合するため、光重合反応性が高く、より優れた感光特性を有することができる。１つ以上のラジカル重合性不飽和基とエポキシ基とを有する化合物としては、例えば、グリシジルアクリレート、グリシジルメタクリレート、アリルグリシジルエーテル、ペンタエリスリトールトリアクリレートモノグリシジルエーテル、ペンタエリスリトールトリメタアクリレートモノグリシジルエーテル等が挙げられる。なお、グリシジル基は１分子中に複数有していてもよい。上記した１つ以上のラジカル重合性不飽和基とエポキシ基とを有する化合物は、単独で使用してもよく、２種以上を混合して使用してもよい。
【００３０】
また、カルボキシル基含有感光性樹脂として、酸変性ウレタン化エポキシ（メタ）アクリレート樹脂等の酸変性ウレタン化ラジカル重合性不飽和モノカルボン酸化エポキシ樹脂を使用してもよい。酸変性ウレタン化ラジカル重合性不飽和モノカルボン酸化エポキシ樹脂は、例えば、まず、上記のようにしてエポキシ（メタ）アクリレート等のラジカル重合性不飽和モノカルボン酸化エポキシ樹脂を得、生成した水酸基に、１分子中に２つ以上のイソシアネート基を有する化合物と、水酸基とカルボキシル基を有する化合物とを反応させることで得られる。
【００３１】
１分子中に２つ以上のイソシアネート基を有する化合物としては、特に限定されないが、例えば、ヘキサメチレンジイソシアネアート（ＨＤＩ）、イソホロンジイソシアネート（ＩＰＤＩ）、メチレンジイソシアネート（ＭＤＩ）、メチレンビスシクロヘキシルイソシアネート、トリメチルヘキサメチルジイソシアネート、ヘキサンジイソシアネート、ヘキサメチルアミンジイソシアネート、メチレンビスシクロヘキシルイソシアネート、トルエンジイソシアネート、１，２−ジフェニルエタンジイソシアネート、１，３−ジフェニルプロパンジイソシアネート、ジフェニルメタンジイソシアネート、ジシクロヘキシルメチルジイソシアネートなどのジイソシアネートが挙げられる。これらの化合物は、単独で使用してもよく、２種以上を混合して使用してもよい。
【００３２】
水酸基とカルボキシル基を有する化合物としては、特に限定されないが、例えば、ジメチロールプロピオン酸、ジメチロールブタン酸、ジメチロール酪酸等のカルボキシル基を有するポリオールを挙げることができる。
【００３３】
本発明においては、上記した酸変性ウレタン化ラジカル重合性不飽和モノカルボン酸化エポキシ樹脂もカルボキシル基含有感光性樹脂として使用できるが、必要に応じて、上記酸変性ウレタン化ラジカル重合性不飽和モノカルボン酸化エポキシ樹脂のカルボキシル基に、１つ以上のラジカル重合性不飽和基とエポキシ基とを有するグリシジル化合物を反応させることにより、ラジカル重合性不飽和基を更に導入し、感光性をより向上させたカルボキシル基含有感光性樹脂としてもよい。１つ以上のラジカル重合性不飽和基とエポキシ基とを有する化合物としては、例えば、上記列挙したグリシジル化合物を挙げることができる。
【００３４】
カルボキシル基含有感光性樹脂の酸価は、特に限定されないが、その下限値は、確実なアルカリ現像性の点から３０ｍｇＫＯＨ／ｇが好ましく、４０ｍｇＫＯＨ／ｇが特に好ましい。一方、酸価の上限値は、アルカリ現像液による露光部の溶解防止の点から２００ｍｇＫＯＨ／ｇが好ましく、硬化物の耐湿性と電気特性の劣化防止の点から１５０ｍｇＫＯＨ／ｇが特に好ましい。
【００３５】
また、カルボキシル基含有感光性樹脂の質量平均分子量は、特に限定されないが、その下限値は、硬化物の強靭性及び指触乾燥性の点から６０００が好ましく、７０００が特に好ましい。一方、質量平均分子量の上限値は、円滑なアルカリ現像性の点から２０００００が好ましく、５００００が特に好ましい。
【００３６】
カルボキシル基含有感光性樹脂は、上記各原材料を用いて上記反応工程にて合成してもよく、上市されているカルボキシル基含有感光性樹脂を使用してもよい。上市されているカルボキシル基含有感光性樹脂としては、例えば、「ＳＰ−４６２１」（昭和電工（株））、「ＺＡＲ−２０００」、「ＺＦＲ−１１２２」、「ＦＬＸ−２０８９」、「ＺＣＲ−１５６９Ｈ」（以上、日本化薬（株））、「サイクロマーＰ（ＡＣＡ）Ｚ−２５０」（ダイセル・オルネクス（株））等を挙げることができる。また、これらの樹脂は、単独で使用してもよく、２種以上を混合して使用してもよい。
【００３７】
（Ｂ）光重合開始剤
本発明では、光重合開始剤として、少なくとも（Ｂ−１）オキシムエステル系光重合開始剤を使用する。
【００３８】
（Ｂ−１）オキシムエステル系光重合開始剤
オキシムエステル系光重合開始剤は、オキシムエステル基を有する化合物である。オキシムエステル系光重合開始剤は、特に限定されないが、例えば、１，２−オクタンジオン，１−〔４−（フェニルチオ）−２−（Ｏ−ベンゾイルオキシム）〕、エタノン１−〔９−エチル−６−（２−メチルベンゾイル）−９Ｈ−カルバゾール−３−イル］−１−（０−アセチルオキシム）、２−（アセチルオキシイミノメチル）チオキサンテン−９−オン、１，８−オクタンジオン，１，８−ビス［９−エチル−６−ニトロ−９Ｈ−カルバゾール−３−イル］−，１，８−ビス（Ｏ−アセチルオキシム）、１，８−オクタンジオン，１，８−ビス［９−（２−エチルヘキシル）−６−ニトロ−９Ｈ−カルバゾール−３−イル］−，１，８−ビス（Ｏ−アセチルオキシム）、(Ｚ) −(９−エチル−６−ニトロ−９Ｈ−カルバゾール−３−イル)(４−((１−メトキシプロパン−２−イル)オキシ) −２−メチルフェニル)メタノン Ｏ−アセチルオキシム等を挙げることができる。これらの化合物は、単独で使用してもよく、２種以上を混合して使用してもよい。
【００３９】
オキシムエステル系光重合開始剤の含有量は、特に限定されず、カルボキシル基含有感光性樹脂１００質量部に対して、０．１質量部〜５．０質量部が好ましく、０．２質量部〜３．０質量部が特に好ましい。
【００４０】
また、本発明では、光重合開始剤として、オキシムエステル系光重合開始剤に加えて、さらに、（Ｂ−２）α−アミノアルキルフェノン系光重合開始剤を配合してもよい。α−アミノアルキルフェノン系光重合開始剤を配合することにより、酸化された導体上における塗膜の厚みが１０μｍ程度以下でも、感光性をさらに向上させることができる。
【００４１】
α−アミノアルキルフェノン系光重合開始剤としては、特に限定されないが、例えば、２−ベンジル−２−ジメチルアミノ−１−(４−モルフォリノフェニル）−ブタノン−１、２−メチル−１−[４−(メチルチオ)フェニル]−２−モルフォリノプロパン−１−オンを挙げることができる。これらの化合物は、単独で使用してもよく、２種以上を混合して使用してもよい。
【００４２】
α−アミノアルキルフェノン系光重合開始剤の含有量は、特に限定されず、カルボキシル基含有感光性樹脂１００質量部に対して、０．２質量部〜１０質量部が好ましく、０．５質量部〜４．０質量部が特に好ましい。
【００４３】
（Ｂ−２）α−アミノアルキルフェノン系光重合開始剤／（Ｂ−１）オキシムエステル系光重合開始剤の質量比は、特に限定されないが、酸化された導体上における感光性樹脂組成物の塗膜の厚みが１０μｍ程度以下でも、感光性をさらに向上させる点から１．０〜１０が好ましく、２．０〜７．０が特に好ましい。
【００４４】
また、本発明では、光重合開始剤として、（Ｂ−１）オキシムエステル系光重合開始剤と（Ｂ−２）α−アミノアルキルフェノン系光重合開始剤以外の、他の光重合開始剤をさらに配合してもよい。他の光重合開始剤としては、例えば、ベンゾイン、ベンゾインメチルエーテル、ベンゾインエチルエーテル、ベンゾインイソプロピルエーテル、ベンゾイン‐ｎ‐ブチルエーテル、ベンゾインイソブチルエーテル、アセトフェノン、ジメチルアミノアセトフェノン、２，２‐ジメトキシ‐２‐フェニルアセトフェノン、２，２‐ジエトキシ‐２‐フェニルアセトフェノン、２‐ヒドロキシ‐２‐メチル‐１‐フェニルプロパン‐１‐オン、１‐ヒドロキシシクロヘキシルフェニルケトン、４‐（２‐ヒドロキシエトキシ）フェニル‐２‐（ヒドロキシ‐２‐プロピル）ケトン、ベンゾフェノン、ｐ‐フェニルベンゾフェノン、４，４′‐ジエチルアミノベンゾフェノン、ジクロルベンゾフェノン、２‐メチルアントラキノン、２‐エチルアントラキノン、２‐ターシャリーブチルアントラキノン、２‐アミノアントラキノン、２‐メチルチオキサントン、２‐エチルチオキサントン、２‐クロルチオキサントン、２，４‐ジメチルチオキサントン、２，４−ジエチルチオキサントン、ベンジルジメチルケタール、アセトフェノンジメチルケタール、Ｐ‐ジメチルアミノ安息香酸エチルエステル、２，４，６−トリメチルベンゾイルジフェニルホスフィンオキサイド、ビス（２，４，６−トリメチルベンゾイル）フェニルホスフィンオキサイド、ビス（２，６−ジメトキシベンゾイル）−２，４，４−トリメチル−ペンチルホスフィンオキサイド、(２，４，６‐トリメチルベンゾイル）エトキシフェニルフォスフィンオキサイド等を挙げることができる。これらの化合物は、単独で使用してもよく、２種以上を混合して使用してもよい。
【００４５】
光重合開始剤の含有量は、特に限定されないが、カルボキシル基含有感光性樹脂１００質量部に対して、０．１質量部〜１５質量部が好ましく、０．３質量部〜７．０質量部が特に好ましい。
【００４６】
（Ｃ）アミノ基を有する（メタ）アクリル系ポリマー
アミノ基を有する（メタ）アクリル系ポリマーを配合することで、オキシムエステル系光重合開始剤を使用し、酸化された導体上における感光性樹脂組成物の塗膜の厚みが１０μｍ程度以下であっても、酸化された導体上において、感光性と硬度に優れた硬化物を得ることができる。また、アミノ基を有する（メタ）アクリル系ポリマーを配合することで、酸化された導体に対する硬化物の密着性が向上する。
【００４７】
アミノ基を有する（メタ）アクリル系ポリマーのアミン価は、特に限定されないが、塗膜の厚みが１０μｍ程度以下でも、酸化された導体上における感光性と塗膜硬度を確実に向上させる点から、２０〜１００ｍｇＫＯＨ／ｇが好ましく、３０〜８０ｍｇＫＯＨ／ｇが特に好ましい。
【００４８】
アミノ基を有する（メタ）アクリル系ポリマーの質量平均分子量は、特に限定されないが、５００〜５０００が好ましく、１０００〜４０００が特に好ましい。
【００４９】
アミノ基を有する（メタ）アクリル系ポリマーの化学構造は、特に限定されないが、塗膜の厚みが１０μｍ程度以下でも、酸化された導体上における感光性と塗膜硬度を確実に向上させる点から、さらに水酸基を有する化学構造が好ましい。
【００５０】
アミノ基を有する（メタ）アクリル系ポリマーの含有量は、特に限定されないが、その下限値は、塗膜の厚みが１０μｍ程度以下であっても、酸化された導体上において感光性と硬度を確実に得る点から、カルボキシル基含有感光性樹脂１００質量部に対して、０．０５質量部が好ましく、０．１質量部がより好ましく、０．３質量部が特に好ましい。一方で、その上限値は、絶縁信頼性の低下を確実に防止する点から、カルボキシル基含有感光性樹脂１００質量部に対して、２．０質量部が好ましく、１．５質量部が特に好ましい。
【００５１】
アミノ基を有する（メタ）アクリル系ポリマーとしては、例えば、「ＢＹＫ−４５１２」（ビックケミー・ジャパン（株））、「ＢＹＫ−４５００」（ビックケミー・ジャパン（株））等を挙げることができる。
【００５２】
（Ｄ）反応性希釈剤
反応性希釈剤とは、例えば、光重合性モノマーであり、１分子当たり少なくとも１つ、好ましくは２つ以上の重合性二重結合を有する化合物である。反応性希釈剤は、感光性樹脂組成物の光硬化を十分にして、耐酸性、耐熱性、耐アルカリ性などを有する硬化物を得るために使用する。
【００５３】
反応性希釈剤としては、例えば、単官能の（メタ）アクリレート化合物、２官能以上の（メタ）アクリレート化合物を挙げることができる。具体例としては、（メタ）アクリル酸２−ヒドロキシエチル、フェノキシエチル（メタ）アクリレート、ジエチレングルコールモノ（メタ）アクリレート、２‐ヒドロキシ‐３‐フェノキシプロピル（メタ）アクリルレート、１，４‐ブタンジオールジ（メタ）アクリレート、１，６‐ヘキサンジオールジ（メタ）アクリレート、ネオペンチルグリコールジ（メタ）アクリレート、ジエチレングリコールジ（メタ）アクリレート、ネオペンチルグリコールアジペートジ（メタ）アクリレート、ヒドロキシピバリン酸ネオペンチルグリコールジ（メタ）アクリレート、ジシクロペンタニルジ（メタ）アクリレート、エチレンオキサイド変性燐酸ジ（メタ）アクリレート、アリル化シクロヘキシルジ（メタ）アクリレート、イソシアヌレートジ（メタ）アクリレート、トリメチロールプロパントリ（メタ）アクリレート、ジトリメチロールプロパンテトラ（メタ）アクリレート、ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、ウレタン（メタ）アクリレート類等が挙げられる。これらは単独で使用してもよく、２種以上を混合して使用してもよい。
【００５４】
反応性希釈剤の含有量は、特に限定されないが、カルボキシル基含有感光性樹脂１００質量部に対して、５．０〜１００質量部が好ましく、１０〜５０質量部が特に好ましい。
【００５５】
（Ｅ）エポキシ化合物
エポキシ化合物は、硬化物の架橋密度を上げて、十分な機械的強度を有する硬化塗膜等の硬化物を得るためのものである。エポキシ化合物には、例えば、エポキシ樹脂が挙げられる。エポキシ樹脂としては、例えば、ビスフェノールＡ型エポキシ樹脂、ビスフェノールＦ型エポキシ樹脂、ノボラック型エポキシ樹脂（ビフェニルノボラック型エポキシ樹脂、フェノールノボラック型エポキシ樹脂、クレゾールノボラック型エポキシ樹脂など）、ビスフェノールＦやビスフェノールＳにエピクロルヒドリンを反応させて得られたビスフェノールＦ型やビスフェノールＳ型エポキシ樹脂、さらにシクロヘキセンオキシド基、トリシクロデカンオキシド基、シクロペンテンオキシド基などを有する脂環式エポキシ樹脂、トリス（２，３−エポキシプロピル）イソシアヌレート、トリグリシジルトリス（２−ヒドロキシエチル）イソシアヌレート等のトリアジン環を有するトリグリシジルイソシアヌレート、ジシクロペンタジエン型エポキシ樹脂、アダマンタン型エポキシ樹脂、ビフェニルアラルキル型エポキシ樹脂、フェニルアラルキル型エポキシ樹脂、ビフェニル型エポキシ樹脂等を挙げることができる。これらの化合物は、単独で使用してもよく、２種以上を混合して使用してもよい。
【００５６】
エポキシ化合物の含有量は、特に限定されず、十分な機械的強度の硬化塗膜を確実に得る点から、カルボキシル基含有感光性樹脂１００質量部に対して、１０〜１００質量部が好ましく、２０〜５０質量部が特に好ましい。
【００５７】
本発明の感光性樹脂組成物には、上記した（Ａ）〜（Ｅ）成分の他に、必要に応じて、他の成分、例えば、難燃剤、着色剤、各種添加剤、非反応性希釈剤等を、適宜、配合してもよい。
【００５８】
難燃剤は、例えば、リン系の難燃剤を挙げることができる。リン系の難燃剤としては、例えば、トリス（クロロエチル）ホスフェート、トリス（２，３−ジクロロプロピル）ホスフェート、トリス（２−クロロプロピル）ホスフェート、トリス（２，３−ブロモプロピル）ホスフェート、トリス（ブロモクロロプロピル）ホスフェート、２，３−ジブロモプロピル−２，３−クロロプロピルホスフェート、トリス（トリブロモフェニル）ホスフェート、トリス（ジブロモフェニル）ホスフェート、トリス（トリブロモネオペンチル）ホスフェートなどの含ハロゲン系リン酸エステル；トリメチルホスフェート、トリエチルホスフェート、トリブチルホスフェート、トリオクチルホスフェート、トリブトキシエチルホスフェートなどのノンハロゲン系脂肪族リン酸エステル；トリフェニルホスフェート、クレジルジフェニルホスフェート、ジクレジルフェニルホスフェート、トリクレジルホスフェート、トリキシレニルホスフェート、キシレニルジフェニルホスフェート、トリス（イソプロピルフェニル）ホスフェート、イソプロピルフェニルジフェニルホスフェート、ジイソプロピルフェニルフェニルホスフェート、トリス（トリメチルフェニル）ホスフェート、トリス（ｔ−ブチルフェニル）ホスフェート、ヒドロキシフェニルジフェニルホスフェート、オクチルジフェニルホスフェートなどのノンハロゲン系芳香族リン酸エステル；トリスジエチルホスフィン酸アルミニウム、トリスメチルエチルホスフィン酸アルミニウム、トリスジフェニルホスフィン酸アルミニウム、ビスジエチルホスフィン酸亜鉛、ビスメチルエチルホスフィン酸亜鉛、ビスジフェニルホスフィン酸亜鉛、ビスジエチルホスフィン酸チタニル、テトラキスジエチルホスフィン酸チタン、ビスメチルエチルホスフィン酸チタニル、テトラキスメチルエチルホスフィン酸チタン、ビスジフェニルホスフィン酸チタニル、テトラキスジフェニルホスフィン酸チタンなどのホスフィン酸の金属塩、９，１０-ジヒドロ-９-オキサ-１０-ホスファフェナントレン-１０-オキサイド（以下ＨＣＡ）、ＨＣＡとアクリル酸エステルの付加反応生成物、ＨＣＡとエポキシ樹脂の付加反応生成物、ＨＣＡとハイドロキノンの付加反応生成物等のＨＣＡ変性型化合物、ジフェニルビニルホスフィンオキサイド、トリフェニルホスフィンオキサイド、トリアルキルホスフィンオキサイド、トリス（ヒドロキシアルキル）ホスフィンオキサイド等のホスフィンオキサイド系化合物等が挙げられる。これらは、単独で使用してもよく、２種以上を混合して使用してもよい。このうち、有機リン酸塩系の難燃剤が好ましい。
【００５９】
着色剤は、顔料、色素等、特に限定されず、また、白色着色剤、青色着色剤、緑色着色剤、黄色着色剤、紫色着色剤、黒色着色剤等、いずれも使用可能である。上記着色剤には、例えば、白色着色剤である酸化チタン、黒色着色剤であるカーボンブラック等の無機系着色剤や、緑色着色剤であるフタロシアニングリーン及び青色着色剤であるフタロシアニンブルーやリオノールブルー等のフタロシアニン系、アントラキノン系等の有機系着色剤などを挙げることができる。
【００６０】
各種添加剤には、シリコーン系、炭化水素系及びアクリル系等の消泡剤、ジシアンジアミド（ＤＩＣＹ）及びその誘導体、メラミン及びその誘導体、三フッ化ホウ素−アミンコンプレックス、有機酸ヒドラジド、ジアミノマレオニトリル（ＤＡＭＮ）及びその誘導体、グアナミン及びその誘導体、アミンイミド（ＡＩ）並びにポリアミン等の硬化促進剤、タルク、硫酸バリウム、疎水性シリカ、アルミナ、水酸化アルミニウム、マイカ等の無機系体質顔料等を挙げることができる。
【００６１】
非反応性希釈剤は、感光性樹脂組成物の粘度や乾燥性を調節するためのものである。非反応性希釈剤として、例えば、有機溶剤を挙げることができる。有機溶剤には、例えば、メチルエチルケトン、シクロヘキサン等のケトン類、トルエン、キシレン等の芳香族炭化水素類、メタノール、イソプロパノール、シクロヘキサノール等のアルコール類、シクロヘキサン、メチルシクロヘキサン等の脂環式炭化水素類、石油エーテル、石油ナフサ等の石油系溶剤、セロソルブ、ブチルセロソルブ等のセロソルブ類、カルビトール、ブチルカルビトール等のカルビトール類、酢酸エチル、酢酸ブチル、セロソルブアセテート、ブチルセロソルブアセテート、カルビトールアセテート、ブチルカルビトールアセテート、ジエチレングリコールモノメチルエーテルアセテート、エチルジグリコールアセテート等のエステル類等を挙げることができる。これらは、単独で使用してもよく、２種以上を混合して使用してもよい。
【００６２】
上記した本発明の感光性樹脂組成物の製造方法は、特定の方法に限定されず、例えば、上記各成分を所定割合で配合後、室温にて、三本ロール、ボールミル、サンドミル等の混練手段、またはスーパーミキサー、プラネタリーミキサー等の攪拌手段により混練または混合して製造することができる。また、前記混練または混合の前に、必要に応じて、予備混練または予備混合してもよい。
【００６３】
次に、上記した本発明の感光性樹脂組成物の使用方法例について説明する。ここでは、まず、銅箔をエッチングして形成した回路パターンを有するプリント配線板上に、本発明の感光性樹脂組成物を塗工して、ソルダーレジスト膜を形成する方法を例にとって説明する。
【００６４】
銅箔をエッチングして形成した回路パターンを有するプリント配線板上に、上記のように製造した感光性樹脂組成物を、スクリーン印刷、スプレーコータ、バーコータ、アプリケータ、ブレードコータ、ナイフコータ、ロールコータ、グラビアコータ等の公知の方法を用いて所望の厚さに塗布する。塗布後、必要に応じて、感光性樹脂組成物中の非反応性希釈剤（有機溶剤）を揮散させるために６０〜８０℃程度の温度で１５〜６０分間程度加熱する予備乾燥を行い、感光性樹脂組成物から非反応性希釈剤（有機溶剤）を揮発させて塗膜の表面をタックフリーの状態にする。塗布した感光性樹脂組成物上に、前記回路パターンのランド以外を透光性にしたパターンを有するネガフィルムを密着させ、その上から紫外線（例えば、波長３００〜４００ｎｍの範囲）を照射させる。そして、前記ランドに対応する非露光領域を希アルカリ水溶液で除去することにより塗膜が現像される。現像方法には、スプレー法、シャワー法等が用いられ、使用される希アルカリ水溶液としては、例えば、０．５〜５質量％の炭酸ナトリウム水溶液が挙げられる。次いで、１３０〜１７０℃の熱風循環式の乾燥機等で２０〜８０分間ポストキュアを行うことにより、プリント配線板上に、目的とする、硬化塗膜であるソルダーレジスト膜を形成させることができる。
【００６５】
次に、銅箔をエッチングして形成した回路パターンを有するプリント配線板上に、本発明の感光性樹脂組成物を塗工したドライフィルムを用いて、ソルダーレジスト膜を形成する方法を説明する。
【００６６】
ドライフィルムは、支持フィルム（例えば、ポリエチレンテレフタレートフィルム、ポリエステルフィルム等の熱可塑性フィルム）と、該支持フィルムに塗工されたソルダーレジスト層と、該ソルダーレジスト層を保護するカバーフィルム（例えば、ポリエチレンフィルム、ポリプロピレンフィルム）と、を有する構造である。支持フィルム上に感光性樹脂組成物を、ローラコート法等の公知の方法で塗工後、塗膜を乾燥処理して支持フィルム上にソルダーレジスト層を形成し、その後、形成したソルダーレジスト層上にカバーフィルムを積層することでドライフィルムを作製できる。上記ドライフィルムのカバーフィルムを剥がしながらソルダーレジスト層とプリント配線板をはり合わせることで、プリント配線板上にソルダーレジスト膜を形成する。その後、上記と同様に、露光、現像、ポストキュアの各工程を行なうことで、プリント配線板上に目的とする回路パターンを有するソルダーレジスト膜を形成させることができる。
【実施例】
【００６７】
次に、本発明の実施例を説明するが、本発明はその趣旨を超えない限り、これらの例に限定されるものではない。
【００６８】
実施例１〜７、比較例１〜４
下記表１、２に示す各成分を下記表１、２に示す配合割合にて配合し、３本ロールを用いて室温にて混合分散させて、実施例１〜７、比較例１〜４にて使用する感光性樹脂組成物を調製した。下記表１、２に示す各成分の配合量は、特に断りのない限り質量部を示す。なお、下記表１、２中の配合量の空欄部は、配合なしを意味する。
【００６９】
【表１】
2019061105.tif 000002
【００７０】
【表２】
2019061105.tif 000003
【００７１】
なお、表１、２中の各成分についての詳細は、以下の通りである。
（Ａ）カルボキシル基含有感光性樹脂
・ＫＡＹＡＲＡＤ  ＺＡＲ−２０００：固形分（樹脂分）６５質量％、日本化薬（株）
なお、ＫＡＹＡＲＡＤ  ＺＡＲ−２０００は、エポキシ樹脂（ビスフェノールＡ型エポキシ樹脂）のエポキシ基の少なくとも一部に、アクリル酸を反応させて、エポキシアクリレートを得、生成した水酸基に多塩基酸を反応させて得られる構造である、多塩基酸変性エポキシアクリレートである。
【００７２】
（Ｂ）光重合開始剤
（Ｂ−１）オキシムエステル系光重合開始剤
・ＮＣＩ−８３１：ＡＤＥＫＡ社
・ＯＸＥ−０２：ＢＡＳＦ社
（Ｂ−２）α−アミノアルキルフェノン系光重合開始剤
・Ｉｒｇａｃｕｒｅ  ３６９、Ｉｒｇａｃｕｒｅ  ９０７：ＢＡＳＦ社
他の光重合開始剤
・ｃｈｅｍｃｕｒｅ  ＤＥＴＸ：日本シイベルヘグナー（株）
【００７３】
（Ｃ）アミノ基を有する（メタ）アクリル系ポリマー
・ＢＹＫ−４５１２：ビックケミー・ジャパン（株）
【００７４】
（Ｄ）反応性希釈剤
・ＥＢＥＲＣＲＹＬ８４０５：ダイセル・オルネクス社
【００７５】
（Ｅ）エポキシ化合物
ＥＰＩＣＲＯＮ  ８５０−Ｓ：ＤＩＣ社
【００７６】
体質顔料
・ハイジライト  Ｈ４２Ｍ：昭和電工（株）
難燃剤
・エクソリット  ＯＰ−９３５：クラリアントジャパン（株）
硬化促進剤
・ＤＩＣＹ−７：三菱化学（株）
・メラミン：日産化学工業（株）
消泡剤
・Ｘ−５０−１０９５Ｃ：信越化学工業（株）
着色剤
・デンカブラック：電気化学工業（株）
非反応性希釈剤
・ＥＤＧＡＣ：三洋化成品（株）
【００７７】
試験片作製工程
基板：ポリイミドフィルム（新日鉄住金化学（株）「ＥＳＰＡＮＥＸ」、導体である銅箔の厚さ１２μｍ、ポリイミドフィルムの厚さ２５μｍ）
表面処理：３質量％硫酸処理
印刷法：スクリーン印刷
ＤＲＹ膜厚：６〜８μｍ及び１５〜２０μｍ
予備乾燥：８０℃、２０分
露光：塗膜上に１００ｍＪ／ｃｍ２、（株）オーク製作所  ＤＩ紫外線露光装置  「Ｍｎｓ６０」（光源は高圧水銀灯）
現像：１質量％炭酸ナトリウム水溶液  温度３０℃、スプレー圧０．２ＭＰａ、現像時間６０秒
ポストキュア：１５０℃、６０分
【００７８】
評価
（１）感度
ＤＲＹ膜厚が６〜８μｍ及び１５〜２０μｍの塗工基板を８０℃、２０分予備乾燥した後に、感度測定用ステップタブレット（コダック１４段）を塗膜上に設置し、感度測定用ステップタブレットを通して、波長のメインピ−クが３６５ｎｍである紫外線を、１００ｍＪ／ｃｍ２照射したものをテストピ−スとした。上記照射光量は、（株）オ−ク製作所の積算光量計を用いて測定した。紫外線を露光後、上記試験片作製工程に準じて、１質量％の炭酸ナトリウム水溶液を用い、０．２ＭＰａのスプレー圧で、６０秒間、現像を行い、露光部分の除去されない部分を数字（ステップ数）で表した。ステップ数が大きいほど感光特性が良好であることを示す。また、酸化銅箔上の感度は、塗工前に基板を、予め、１１０℃、１時間加熱処理した後、感光性樹脂組成物を塗工し（ＤＲＹ膜厚：６〜８μｍ）、上記と同様に、予備乾燥、露光、現像を行って、ステップ数で表した。
【００７９】
（２）塗膜硬度
酸化銅箔上の硬化塗膜（ＤＲＹ膜厚：６〜８μｍ）の鉛筆硬度を、ＪＩＳ Ｋ−５６００−５−４の試験方法に従って評価した。
【００８０】
（３）耐金めっき性
市販品の無電解ニッケルめっき浴及び無電解金めっき浴を用いて、ニッケル０．５μｍ、金０．０３μｍの条件でめっきを行った。酸化銅箔上の硬化塗膜（ＤＲＹ膜厚：６〜８μｍ）の剥がれの有無やめっきのしみ込みの有無を目視にて評価した後、テープピーリング試験により、硬化塗膜（ＤＲＹ膜厚：６〜８μｍ）の剥がれの有無を目視にて評価した。評価基準は、以下の４段階で行った。
◎：テープピーリング試験後に、全く剥がれが生じない。
○：テープピーリング試験後に、若干剥がれあり。
△：めっき後に、若干、しみ込みあり。
×：めっき後に、剥がれあり。
【００８１】
評価結果を、上記表１、２に示す。
【００８２】
上記表１に示すように、オキシムエステル系光重合開始剤を使用し、アミノ基を有する（メタ）アクリル系ポリマーを配合した実施例１〜７では、酸化処理されていない銅箔上における感度を損なうことなく、酸化処理された銅箔上における感光性樹脂組成物の硬化塗膜の厚みが６〜８μｍでも、感光性に優れ、優れた塗膜硬度と耐金めっき性を有する硬化塗膜を得ることができた。また、カルボキシル基含有感光性樹脂１００質量部に対して、アミノ基を有する（メタ）アクリル系ポリマーが０．１〜１質量部配合された実施例１〜７のいずれも、感光性、塗膜硬度及び耐金めっき性に優れていた。特に、カルボキシル基含有感光性樹脂１００質量部に対して、アミノ基を有する（メタ）アクリル系ポリマーが１質量部配合された実施例５では、塗膜硬度がさらに向上した。
【００８３】
また、実施例１、２と実施例６、７から、さらにα−アミノアルキルフェノン系光重合開始剤を配合すると、酸化処理された銅箔上における感度が、さらに向上した。
【００８４】
一方で、上記表２に示すように、アミノ基を有する（メタ）アクリル系ポリマーを配合しなかった比較例１〜４では、酸化処理された銅箔上において、感光性、塗膜硬度及び耐金めっき性は得られなかった。
【産業上の利用可能性】
【００８５】
本発明の感光性樹脂組成物は、酸化された導体上における感光性樹脂組成物の塗膜の厚みが１０μｍ程度以下と薄くても、酸化された導体上における感光性に優れ、酸化された導体上において優れた塗膜硬度を有する硬化物を得ることができる。従って、本発明の感光性樹脂組成物は、例えば、プリント配線板に形成するソルダーレジスト等の保護膜の分野、特に、銅箔の厚みが一定ではないプリント配線板に感光性樹脂組成物を塗工して保護膜を形成する分野や、感光性樹脂組成物をフィルムに塗布した塗膜を有するドライフィルムを銅箔の厚みが一定ではない基板に施与する分野で利用価値が高い。